(57)【要約】【課題】  白金のような貴金属のシンタリングを良好に防止できる触媒担体の製造方法、及びこの触媒担体を用いる触媒の製造方法を提供する。【解決手段】  触媒担体１０を製造する本発明の方法は、セリウム塩、アルミニウム塩、第３の金属の塩及び尿素を含有している塩溶液を提供すること、塩溶液を加熱して尿素を分解し、アンモニアを発生させて、塩溶液をアルカリ性にすることによって、セリウム、アルミニウム及び第３の金属の水酸化物を含有する沈殿物を形成すること、並びに得られた凝集物を乾燥及び焼成することを含む。【選択図】      図１
2006341176.tif 000002
【特許請求の範囲】
【請求項１】
セリウム塩、アルミニウム塩、第３の金属の塩及び尿素を含有している塩溶液を提供すること、
前記塩溶液を加熱して尿素を分解し、アンモニアを発生させて、前記塩溶液をアルカリ性にすることによって、セリウム、アルミニウム及び第３の金属の水酸化物を含有する沈殿物を形成すること、並びに
前記凝集物を乾燥及び焼成すること、
を含み、且つ前記第３の金属が、セリウム以外の希土類金属、ジルコニウム、アルカリ金属、アルカリ土類金属及びマグネシウムからなる群から選択される、セリア、アルミナ及び第３の金属の酸化物を含有する触媒担体の製造方法。
【請求項２】
前記第３の金属がジルコニウムであり、且つ触媒担体において、Ａｌ２Ｏ３：ＣｅＯ２の質量比が７５：２５〜９５：５、ＣｅＯ２：ＺｒＯ２の質量比が８０：２０〜４０：６０である、請求項１に記載の方法。
【請求項３】
請求項１又は２のいずれかに記載の方法によって得られる触媒担体に、白金、ロジウム及びパラジウムからなる群から選択される貴金属と、アルカリ金属、アルカリ土類金属及び希土類元素からなる群より選択されるＮＯｘ吸蔵材とを担持することを含む、排ガス浄化触媒の製造方法。
【発明の詳細な説明】
【技術分野】
【０００１】
本発明は、触媒担体、特にＮＯｘ吸蔵還元触媒の用途に好ましい触媒担体の製造方法、及び排ガス浄化触媒の製造方法に関する。
【背景技術】
【０００２】
自動車エンジン等の内燃機関からの排ガス中には、窒素酸化物（ＮＯｘ）、一酸化炭素（ＣＯ）、炭化水素（ＨＣ）等が含まれる。従って一般に、ＣＯ及びＨＣを酸化し、且つＮＯｘを還元する排ガス浄化触媒によって浄化した後で、これらの排ガスを大気中に放出している。この排ガス浄化触媒の代表的なものとしては、白金（Ｐｔ）、ロジウム（Ｒｈ）、パラジウム（Ｐｄ）等の貴金属をγ−アルミナ等の多孔質金属酸化物担体に担持させた三元触媒が知られている。
【０００３】
この金属酸化物担体は様々な材料で作ることができるが、従来は高表面積を得るためにアルミナを使用することが一般的であった。しかしながら近年では、担体の化学的性質を利用して排ガスの浄化を促進するために、セリア（ＣｅＯ２）、ジルコニア（ＺｒＯ２）、チタン（ＴｉＯ２）などの様々な他の材料を、アルミナと組み合わせて又は組み合わせないで、使用することも提案されている。
【０００４】
例えば、排ガス中の酸素濃度の変動を吸収して三元触媒の排ガス浄化能力を高めるために、排ガス中の酸素濃度が高いときに酸素を吸蔵し、排ガス中の酸素濃度が低いときに酸素を放出する酸素吸蔵能（ＯＳＣ能）を有する材料を、排ガス浄化触媒に用いることが行われている。ＯＳＣ能を有する材料として代表的なものはセリアである。
【０００５】
三元触媒の作用によってＣＯ及びＨＣの酸化と、ＮＯｘの還元とが効率的に進行するためには、内燃機関の空燃比が理論空燃比（ストイキ）であることが必要であるので、ＯＳＣ能を有する材料によって、排ガス中の酸素濃度の変動を吸収し、理論空燃比付近の酸素濃度を維持することは、三元触媒が排ガス浄化能力を発揮するために好ましい。
【０００６】
このようなＯＳＣ能を得る目的でのセリアの使用に関しては様々な研究がなされており、例えば特許文献１では、アルミナ粒子とセリア粒子の混合物を基材にコートし、ここに貴金属等の触媒成分を担持させることを開示している。またこの特許文献１では、従来技術として、硝酸セリウムのようなセリウム塩の溶液を多孔質担体に含浸させ、これを乾燥及び焼成してセリア担持触媒担体を得ることも開示している（段落００１７等参照）。
【０００７】
特許文献２で示されるように、セリア及びジルコニアを固溶体化してＯＳＣ能及び耐熱性を高めることも知られている。
【０００８】
またセリアのＯＳＣ能は、例えば特許文献３で示すように、白金のような貴金属とバリウムのようなＮＯｘ吸蔵材とを担持するＮＯｘ吸蔵還元触媒での使用に関しても研究されている。このＮＯｘ吸蔵還元触媒は、燃費の向上を意図したリーンバーンエンジンからの排ガスを浄化するための触媒である。
【０００９】
特許文献１〜３で示されているように、従来技術ではセリアのＯＳＣ能を利用することを意図して様々な研究が行われている。また、近年の研究によれば、セリアはＯＳＣ能を有するだけでなく、その上に担持される貴金属、特に白金との親和性が強いために、貴金属の粒成長（シンタリング又は焼結）を抑制できることが見出されている。排ガス浄化触媒の使用の間に白金がシンタリングすると、触媒の活性点が減少し、それによってＮＯｘの酸化還元効率が低下する。従って白金のシンタリングを抑制することは非常に重要である。
【００１０】
このようにセリアは白金のシンタリング防止に関しても重要である。しかしながら、セリアは比較的シンタリングし易いので、セリア自身がシンタリングし、それによってセリアによる白金のシンタリング防止効果が低下することがある。
【００１１】
これに関して、特許文献４及び５では、アルミニウム塩、セリウム塩及びジルコニウム塩を含有する溶液にアルカリ性溶液を添加して、アルミナ、セリア及びジルコニアが相互に分散している触媒担体を得ることを開示している。
【００１２】
また、特許文献６では、アルミナ、セリア及びジルコニアが相互に分散しているこのような触媒担体を、金属アルコキシドから製造することを提案している。この特許文献６によれば、このようにして製造された触媒担体では、アルミナ、セリア及びジルコニアが特に均一に混合されており、それによって高温での耐久後においても安定したＯＳＣ能を有するとしている。
【００１３】
更に、特許文献７では、セリア及びジルコニアの少なくとも一方の粒子と、アルミナの粒子とが高度に均一に分散している触媒担体及びその製造方法について開示している。この特許文献７によれば、セリウム及びジルコニウムの少なくとも一方の塩とアルミニウム塩とを含有する塩溶液を、アルカリ性溶液と短時間で混合することによってこのような触媒担体が得られるとしている。このような触媒担体では、セリア及びジルコニアの少なくとも一方の粒子がアルミナ粒子と高度に均一に分散していることによって、セリア及びジルコニアの少なくとも一方の粒子の焼結が、それらの間のアルミナ粒子によって抑制されている。
【００１４】
【特許文献１】特開２００１−９２８０号公報
【特許文献２】特開２００３−１２６６９４号公報
【特許文献３】特開２００１−２７６６２２号公報
【特許文献４】特開平１０−２０２１０１号公報
【特許文献５】特開平１１−２６７５０１号公報
【特許文献６】特許３３７９３６９号公報
【特許文献７】特許３２６２０４４号公報
【発明の開示】
【発明が解決しようとする課題】
【００１５】
本発明では、セリア、アルミナ及び第３の金属の酸化物を含有する触媒担体の新規の製造方法、及びこのような触媒担体を用いる排ガス浄化触媒の製造方法を提供する。
【課題を解決するための手段】
【００１６】
セリア、アルミナ及び第３の金属の酸化物を含有する触媒担体を製造する本発明の方法は、セリウム塩、アルミニウム塩、第３の金属の塩及び尿素を含有している塩溶液を提供すること；塩溶液を加熱して尿素を分解し、アンモニアを発生させて、塩溶液をアルカリ性にすることによって、セリウム、アルミニウム及び第３の金属の水酸化物を含有する沈殿物を形成すること；並びに得られた凝集物を乾燥及び焼成することを含む。ここで、第３の金属は、セリウム以外の希土類金属、ジルコニウム、アルカリ金属、アルカリ土類金属及びマグネシウムからなる群から選択される。
【００１７】
触媒担体を製造する本発明の方法によれば、尿素を含有する塩溶液を加熱して尿素を分解し、アンモニアを発生させることによって、塩溶液を均一且つ迅速に塩基性に変化させることができる。このようにして均一且つ迅速に塩溶液を塩基性にすることは、セリウム、アルミニウム及び第３の金属が均一に分散した沈殿物を得ることを可能にする。また、尿素の使用は、加熱等により除去が容易な点でも好ましい。
【００１８】
このようにして得られる凝集物を焼成して得られる触媒担体では、セリアの一次粒子とアルミナの一次粒子とが相互に混合されている。また、第３の金属の酸化物は、これらのセリア及びアルミナのいずれかに固溶しているか、又は単独で一次粒子を形成してセリアの一次粒子及びアルミナの一次粒子と相互に混合されている。セリアとアルミナとは実質的に固溶体を作らないので、本発明の方法によって得られる触媒担体によれば、高温における使用においても、セリアとアルミナとが互いに反応障壁となってそれぞれのシンタリングが抑制される。
【００１９】
また本発明の方法で得られる触媒担体は、セリウム以外の希土類金属、ジルコニウム、アルカリ金属、アルカリ土類金属及びマグネシウムからなる群から選択される第３の金属の酸化物を含有することによって、比較的塩基性の性質を有することができる。この塩基性は、ＮＯｘ浄化触媒、特にＮＯｘ吸蔵還元触媒において、ＮＯｘの吸蔵能、特に高温におけるＮＯｘの吸蔵能を高めるために有益である。上記のように、本発明の方法で得られる触媒担体では、複数種の一次粒子が相互に混合されているので、第３の金属によって提供される塩基性を担体全体に分散させることができる。
【００２０】
尚、これらの第３の金属の酸化物のうちのジルコニアは、セリアと固溶して塩基性の性質を提供する。また、希土類金属酸化物は、単独で又は主にセリアと固溶して、塩基性の性質を提供する。また更に、アルカリ金属酸化物、アルカリ土類金属酸化物、酸化マグネシウムは、単独で又は主にアルミナと固溶して、塩基性の性質を提供する。
【００２１】
触媒担体を製造する本発明の方法の１つの態様では、第３の金属の酸化物がジルコニウムであり、且つ触媒担体において、Ａｌ２Ｏ３：ＣｅＯ２の質量比が７５：２５〜９５：５、ＣｅＯ２：ＺｒＯ２の質量比が８０：２０〜４０：６０である。
【００２２】
本発明の方法のこの態様によれば、ＮＯｘ吸蔵還元触媒のための担体として好ましい触媒担体を得ることができる。
【００２３】
本発明の排ガス浄化触媒の製造方法は、本発明の方法によって得られる触媒担体に、白金、ロジウム及びパラジウムからなる群から選択される貴金属と、アルカリ金属、アルカリ土類金属及び希土類元素からなる群より選択されるＮＯｘ吸蔵材とを担持することを含む。
【発明を実施するための最良の形態】
【００２４】
［触媒担体］
本発明について図１を用いて説明する。ここで図１は本発明の方法によって得られる触媒担体の概念図である。
【００２５】
本発明の方法によって得られる触媒担体１０は、セリア、アルミナ及び第３の金属の酸化物を含有する微細な一次粒子から構成されており、例えば図１で示されるように、第３の金属の酸化物−セリア固溶体の一次粒子１とアルミナの一次粒子２とが相互に混合されてなる。また、本発明の方法によって得られる触媒担体では、第３の金属の酸化物−アルミナ固溶体の一次粒子とセリアの一次粒子とが相互に混合されてなっていてもよい。すなわち、第３の金属の酸化物は、その性質に応じて一般にセリア又はアルミナのいずれかに固溶する。
【００２６】
従って例えば第３の金属の酸化物がジルコニア又は希土類金属酸化物である場合、これらの金属酸化物はセリアに固溶する傾向があるので、本発明の方法によって得られる触媒担体では、一般に第３の金属の酸化物−セリア固溶体の一次粒子とアルミナの一次粒子とが相互に混合されてなる。また、第３の金属の酸化物がアルカリ金属、アルカリ土類金属又はマグネシウムの酸化物である場合、これらの金属酸化物はアルミナに固溶する傾向があるので、本発明の方法によって得られる触媒担体では、第３の金属の酸化物−アルミナ固溶体の一次粒子とセリアの一次粒子とが相互に混合されてなる。
【００２７】
但し、本発明の方法によって得られる触媒担体では、セリア、アルミナ及び少なくとも一部の第３の金属の酸化物がそれぞれ独立に一次粒子を構成して、相互に混合されていてもよい。
【００２８】
このように複数種の微細な一次粒子が混合されてなる触媒担体では、互いに相溶性ではない複数種の一次粒子の界面において焼結が抑制される。すなわち、このような触媒担体では、触媒担体全体としての焼結が抑制される。この焼結の抑制効果は、複数種の一次粒子が相互に均等に混合されているときに特に良好に発揮される。
【００２９】
［触媒担体の製造方法］
塩溶液の提供
触媒担体を製造する本発明の方法では始めに、セリウム塩、アルミニウム塩、第３の金属の塩及び尿素を含有している塩溶液、特に塩水溶液を提供する。
【００３０】
ここで用いることができる金属塩としては、水のような媒体に溶解させて、金属イオンを発生させることができる任意の塩を用いることができる。従ってこれらの塩は同じ基を有していても、異なる基を有していてもよい。例えばここで用いることができる金属塩は、塩化物塩、硝酸塩、オキシ硝酸塩又は酢酸塩、特に硝酸塩である。
【００３１】
本発明の方法で用いることができる第３の金属としては、アルカリ金属（リチウムＬｉ、ナトリウムＮａ、カリウムＫ、ルビジウムＲｂ、セシウムＣｓ、フランシウムＦｒ）、アルカリ土類金属（カルシウムＣａ、ストロンチウムＳｒ、バリウムＢａ、ラジウムＲａ）、マグネシウムＭｇ、ジルコニウムＺｒ、セリウム以外の希土類金属（スカンジウムＳｃ、イットリウムＹ、並びにランタノイド（ランタンＬａ、プラセオジムＰｒ、ネオジムＮｄ、プロメチウムＰｍ、サマリウムＳｍ、ユウロピウムＥｕ、ガドリニウムＧｄ、テルビウムＴｂ、ジスプロシウムＤｙ、ホルミウムＨｏ、エルビウムＥｒ、ツリウムＴｍ、イッテルビウムＹｂ及びルテチウムＬｕ））を挙げることができる。
【００３２】
沈殿物の生成
触媒担体を製造する本発明の方法では次に、セリウム塩、アルミニウム塩、第３の金属の塩及び尿素を含有している塩溶液を加熱して尿素を分解し、アンモニアを発生させ、それによってこの塩溶液をアルカリ性にすることによって、セリウム、アルミニウム及び第３の金属の水酸化物を含有する沈殿物を形成する。
【００３３】
沈殿物の乾燥及び焼成
触媒担体を製造する本発明の方法では最後に、得られた凝集物を乾燥及び焼成することによって、セリア、アルミナ及び第３の金属の酸化物を含有する触媒担体を製造をする。
【００３４】
凝集物からの溶媒成分の除去及び乾燥は、任意の方法及び任意の温度で行うことができ、例えば凝集物を１２０℃のオーブンに入れて達成できる。このようにして凝集物から溶媒成分を除去及び乾燥して得られた原料を焼成して、触媒担体を得ることができる。焼成は、金属酸化物合成において一般的に用いられる温度、例えば２５０〜６００℃で行うことができる。
【００３５】
尚、凝集物の乾燥の前には洗浄を行うことが好ましく、この洗浄は例えば水、炭素原子数１〜５の低級アルコール等で行うことができる。
【００３６】
本発明の触媒担体の使用においては、チタニア、ジルコニア、アルミナ、シリカ等の他の担体材料と混合して使用することもできる。
【００３７】
［排ガス浄化触媒］
排ガス浄化触媒を製造する本発明の方法は、本発明の方法によって得られる触媒担体に白金等の貴金属及びバリウム等のＮＯｘ吸蔵材を担持させることによって達成できる。これらの貴金属及びＮＯｘ吸蔵材の担持は任意の方法によって達成できる。例えば白金を担持する場合、ジニトロジアンミン白金硝酸水溶液を触媒担体に含浸させ、これを乾燥及び焼成して、０．５〜２重量％の白金を担持している排ガス浄化触媒を製造することができる。また他の金属、例えばロジウム、アルカリ金属、アルカリ土類金属、セリアを除く希土類元素を更に担持させることは、これらの金属の塩を含有する溶液、例えば硝酸ロジウム水溶液、酢酸バリウム溶液を触媒担体に含浸させ、これを乾燥及び焼成して達成できる。
【実施例】
【００３８】
以下に本発明を実施例に基づいて説明するが、本発明はこれらに限定されるものではない。
【００３９】
〔参考例〕
硝酸セリウム６水和物１６．３ｇ、硝酸アルミニウム９水和物２３４．５ｇ、及び尿素５０００ｇをイオン交換水１０００ｃｃに溶解させ、２時間にわたって撹拌した。この塩溶液を加熱することによって尿素を分解し、複合水酸化物を沈殿させた。
【００４０】
このようにして得られた複合水酸化物沈殿物を含有する塩溶液から水分を濾過し、洗浄し、１２０℃で２時間にわたって乾燥し、３００℃で２時間にわたって焼成して、参考例の触媒担体粉末を得た。この参考例の担体粉末では、Ａｌ２Ｏ３：ＣｅＯ２の質量比が８４：１６であった。
【００４１】
その後、白金２ｇ分のジニトロジアンミン白金硝酸水溶液とロジウム０．５ｇ分の硝酸ロジウム水溶液をイオン交換水５００ｃｃ中に投入した水溶液に、参考例の触媒担体粉末１５０ｇを浸し、２時間にわたって撹拌した。更にこの水溶液を１２０℃で２時間にわたって乾燥し、３００℃で１時間にわたって焼成して、貴金属担持粉末を得た。その後、酢酸バリウム３８．３ｇをイオン交換水５００ｃｃに投入した溶液に、この貴金属担持粉末を浸漬し、撹拌した後で、１２０℃で２時間にわたって乾燥し、４８０℃で５時間にわたって焼成して、参考例の触媒を得た。
【００４２】
〔実施例１〕
硝酸セリウム６水和物１６．３ｇ、硝酸アルミニウム９水和物２３４．５ｇ、オキシ硝酸ジルコニウム３．５ｇ、及び尿素５０００ｇをイオン交換水１０００ｃｃに溶解後、２時間にわたって撹拌して混合塩溶液を得たことを除いて参考と同様にして、実施例１の触媒を得た。この実施例１の担体粉末では、Ａｌ２Ｏ３：ＣｅＯ２の質量比が８４：１６であり、ＣｅＯ２：ＺｒＯ２の質量比が８０：２０であった。
【００４３】
〔実施例２〜４〕
原料塩溶液に含有させるオキシ硝酸ジルコニウムの量を変化させて、担体粉末のＣｅＯ２：ＺｒＯ２比がそれぞれ６０：４０、４０：６０及び２０：８０になるようにしたことを除いて実施例１と同様にして、実施例２〜４の触媒を得た。
【００４４】
〔比較例１〕
高比表面積アルミナ粉末１２４．５ｇとセリア粉末２５．５ｇとを混合して担体粉末を得たことを除いて参考例と同様にして、比較例の触媒を得た。この比較例の担体粉末では、Ａｌ２Ｏ３：ＣｅＯ２の質量比が８３：１７であった。
【００４５】
〔比較例２〕
硝酸セリウム６水和物１６．３ｇ及び硝酸アルミニウム９水和物２４３．５ｇをイオン交換水１０００ｃｃに溶解させ、１時間にわたって撹拌した。その後、この塩溶液を、水酸化ナトリウム水溶液に滴下し、ｐＨを９に維持したままで複合水酸化物を沈澱させた。
【００４６】
参考例と同様にして、このようにして得られた複合水酸化物沈澱物から触媒担体粉末を得、白金、ロジウム及びバリウムを担持させて、比較例２の触媒を得た。この比較例２の触媒担体では、Ａｌ２Ｏ３：ＣｅＯ２の質量比が８４：１６であった。
【００４７】
〔比較例３〕
硝酸セリウム６水和物１６．３ｇ、硝酸アルミニウム９水和物２４３．５ｇ及びオキシ硝酸ジルコニウム８．１ｇをイオン交換水１０００ｃｃに溶解させ、１時間にわたって撹拌した。その後、この塩溶液を、水酸化ナトリウム水溶液に滴下し、ｐＨを９に維持したままで複合水酸化物を沈澱させた。
【００４８】
参考例と同様にして、このようにして得られた複合水酸化物沈澱物から触媒担体粉末を得、白金、ロジウム及びバリウムを担持させて、比較例３の触媒を得た。この比較例３の触媒担体では、Ａｌ２Ｏ３：ＣｅＯ２の質量比が８４：１６であり、ＣｅＯ２：ＺｒＯ２の質量比が６０：４０であった。
【００４９】
尚、評価のためには、これらの触媒を１ｍｍ角のペレット状に成形して用いた。
【００５０】
〔評価〕
（塩基量）
参考例、実施例及び比較例の担体粉末の塩基量を図２に示す。ここで塩基量とは、触媒に吸着させたＣＯ２を温度上昇によって脱離させる昇温脱離法（ＴＲＤ）で測定されるＣＯ２の脱離量を意味する。
【００５１】
（ＮＯｘ浄化率）
触媒ペレット１ｇを固定床流通式反応器に充填し、下記の表１の組成のリッチガス（ガス流量：６．６Ｌ／分）を６００℃において１０分間流通させ、その後で下記の表１の組成のリーンガス及びリッチガスをそれぞれ２分間づつ交互に流通させた。このリーン／リッチのサイクルの間の入口側ＮＯｘ濃度（ｐｐｍ）と出口側ＮＯｘ濃度（ｐｐｍ）とから、ＮＯｘ浄化率を評価した。結果は図３に示す。
【００５２】
【表１】
2006341176.tif 000003
【００５３】
〔結果〕
（塩基量）
図２で示されているように、本発明の実施例１〜４の触媒担体では、ジルコニアの存在によって、塩基量が調節されている。
【００５４】
（ＮＯｘ浄化率）
図３で示されているように、触媒担体の塩基量を調節することによって、ＮＯｘ浄化能を変化させることができる。これは、担体の塩基性が、ＮＯｘ吸蔵能に影響を与えていることによると考えられる。特に担体粉末のＣｅＯ２：ＺｒＯ２比が８０：２０〜４０：６０であるときに、優れたＮＯｘ浄化が提供されている。
【００５５】
ここで、実施例２の触媒と比較例３の触媒はいずれも、Ａｌ２Ｏ３：ＣｅＯ２の質量比が８４：１６であり、ＣｅＯ２：ＺｒＯ２の質量比が６０：４０であり、且つ共沈法によって製造されたものである。しかしながら、共沈のためのアルカリ源として尿素を使用した実施例２の触媒は、アルカリ源として水酸化ナトリウムを使用した比較例２の触媒よりも良好なＮＯｘ浄化率を示している。これは、アルカリ源として尿素を使用し、加熱によってこの尿素を分解してアンモニアを発生させ、塩溶液をアルカリ性にして共沈を行わせることが、セリア−ジルコニアとアルミナとが相互に良好に混合された担体を得るために好ましいことによると考えられる。
【００５６】
（その他）
尚、比較例２及び３では共沈のためのアルカリ源として水酸化ナトリウムを使用しているが、アルカリ源として水酸化カリウムを用いて同様な比較実験も行った。これによれば、アルカリ源として水酸化カリウムを用いた場合、いずれの評価においても、アルカリ源として水酸化ナトリウムを使用した比較例２及び３と同様な結果が得られた。
【図面の簡単な説明】
【００５７】
【図１】本発明の触媒担体の概念図である。
【図２】参考例、実施例及び比較例の触媒担体の塩基性度を示す図である。
【図３】参考例、実施例及び比較例の触媒のＮＯｘ浄化能を示す図である。
【符号の説明】
【００５８】
１    第３の金属の酸化物−セリア固溶体（又はセリア）の一次粒子
２    アルミナ（又は第３の金属の酸化物−アルミナ固溶体）の一次粒子
１０    本発明の方法によって得られる触媒担体
【図１】
2006341176.tif 000004
【図２】
2006341176.tif 000005
【図３】
2006341176.tif 000006